Brevet FR2902800A1 — publié le 20071228

PROCEDE DE RECYCLAGE DE SCRAP EN ALLIAGE D'ALUMINIUM PROVENANT DE L'INDUSTRIE AERONAUTIQUE 5 Domaine de l'invention L'invention concerne la fabrication de lingots de refusion en alliages d'aluminium à partir de scrap (matières premières pour recyclage, telles que des copeaux ou chutes d'usinage). L'invention concerne particulièrement le recyclage du scrap issus des 10 procédés de fabrication des industries aéronautique et spatiale. Etat de la technique Dans plusieurs industries, les procédés de fabrication de produits métalliques finis 15 par des procédés tels que l'usinage, la transformation, le découpage de produits intermédiaires génèrent des quantités importantes de copeaux et de chutes d'usinage. Dans le présent texte on désigne ces déchets par le terme scrap qui est utilisé dans la norme EN 12258-3 pour désigner les produits pour recyclage de l'aluminium. Les industries aéronautiques et spatiales génèrent en particulier une quantité importante de 20 scrap car de nombreuses pièces de structure et composants d'un aéronef sont obtenues par usinage intégral de pièces massives. Cependant le scrap est souvent difficilement recyclable directement en raison du mélange avec d'autres alliages d'aluminium ou d'autres matériaux utilisés en aéronautique tels que les aciers inoxydables et le titane (Wilson et al. Journal de Physique C -75 1987). Les déchets d'usinage des alliages 25 aéronautiques sont ainsi par exemple recyclés dans des alliages aluminium-silicium destinés aux produits moulés. Cette voie de valorisation est la filière habituelle du recyclage de scrap, elle conduit à une perte partielle de la valeur du métal. Il est également possible de fabriquer des produits en alliages d'aluminium destinés à des applications aéronautiques et spatiales à partir de scrap provenant de 30 l'industrie aéronautique dans une filière de recyclage intégrée. Les recyclages successifs d'alliages de la série 2XXX ou de la série 7300( dans cette filière intégrée conduisent cependant généralement à l'augmentation de la teneur de certaines impuretés telles que le fer et le silicium. En effet, lors des étapes d'usinage, de manutention, de stockage il est fréquent que des poussières viennent s'agréger sur le scrap et ces poussières sont généralement riches en fer et en silicium qui sont deux éléments très communs dans tout environnement industriel. Par ailleurs, de nouvelles nuances d'alliages de la série 2XXX ou de la série 7XXX pour lesquels les teneurs en fer et en silicium peuvent être limitées jusqu'à moins de 0,07 % en poids, voire dans certains cas moins de 0,05% en poids, s'avèrent difficiles voir impossibles à fabriquer à partir de scrap avec les procédés actuels de recyclage. L'application d'opérations de purification à une liqueur mère obtenue par fusion de scrap a été envisagée. Les demandes de brevet JP07166259, JP07207378, JP09178149 et JP09263853 (Furukawa Electric) cherchent à résoudre le problème du recyclage des tôles plaquées destinées à la fabrication d'échangeurs thermiques par brasage. Le scrap de ces produits contient plusieurs % en poids de silicium ce qui rend difficile le recyclage. Des procédés comprenant une étape de cristallisation fractionnée et une étape finale de pressage des cristaux formés pour éjecter le liquide résiduel sont décrits dans ces demandes de brevet. Ces procédés ont pour objectif l'élimination du silicium. Les problèmes spécifiques posés par la purification du fer ne sont pas abordés dans ces demandes. D'autres procédés de ségrégation comprenant une étape de refroidissement à l'aide d'un sel fondu ont également été envisagés (voir EP 1 520 052, EP 1 520 053 et WO 2005/049875, Corus Technology). La mise en oeuvre d'un sel fondu ajoute une complexité importante à ce type d'opération de recyclage. La demande PCT WO 2005/095658 (Corus Technology) décrit le principe d'un procédé dans lequel le métal liquide à purifier est refroidi de façon à former simultanément des cristaux purifiés et des cristaux contenant un élément étranger (tel qu'un élément formant des composés intermétalliques) et dans lequel ces deux types de cristaux sont séparés par une technique de séparation solide-solide. La technologie de séparation solide-solide n'est pas décrite dans cette demande de brevet. L'ajout d'un additif permettant de forcer la formation de précipités et de faciliter ainsi leur séparation a également été envisagée. Ainsi l'ajout de Mn est encouragé dans les brevets US 5,741,348 (Hoogovens) et EP 1 288 319 (Corus Technology) et dans la demande de brevet JP0835021 (Agency of Ind science&technol) pour former des précipités intermétalliques contenant du fer de façon à l'éliminer . Ces procédés ne sont pas applicables dans les systèmes complexes tels que les alliages aéronautiques en raison du nombre d'intermétalliques à considérer. Par ailleurs, l'ajout de bore de façon à éliminer des éléments particuliers tels que les éléments péritectiques a été envisagé. Ainsi, le brevet EP 1 101 830 (Pechiney Rhenalu) décrit un procédé de fabrication d'un produit intermédiaire en un alliage déterminé de la série 7XXX à partir de produits de recyclage. De façon à pouvoir recycler des chutes provenant de différents d'alliages de la série 7XXX sans avoir à effectuer de tri, ce brevet décrit un procédé comprenant au moins une étape de raffinage desdits produits pour recyclage permettant de réduire la teneur en un élément péritectique tel que Cr ou Zr à l'aide, par exemple, d'un agent précipitant sélectif comprenant du bore. Le recyclage du scrap issu de l'industrie aéronautique pose plusieurs problèmes spécifiques qui ne sont pas résolus dans l'art antérieur, en particulier : purifier de façon industrielle les éléments qui ne permettraient pas le recyclage dans des nuances équivalentes tels que Fe et Si, ne pas purifier les éléments communs à la plupart de ces alliages (Zn, Mg, Cu dans la série 7XXX, Cu et Mg dans la série 2XXX), dans certains cas, ne pas purifier certains éléments onéreux (Li, Ag, Sc) pouvant être utilisés dans certains alliages. Il serait donc utile d'inventer un procédé de recyclage comprenant une étape permettant de purifier en fer et en silicium le scrap des alliages d'aluminium de la série 2XXX ou de la série 7XXX, sans toutefois éliminer les éléments d'addition tels que par exemple le zinc, le cuivre et le magnésium. La demanderesse a donc cherché un procédé de fabrication de produits intermédiaires utilisant des scrap issu de l'industrie aéronautique qui facilite le 25 recyclage des alliages de la série 7XXX et de la série 2XXX. Objet de l'invention Un premier objet de l'invention est un procédé de fabrication d'un bloc de refusion 30 à base d'aluminium destiné à l'élaboration d'alliage d'aluminium pour l'industrie aéronautique dans lequel (i) on approvisionne du scrap contenant majoritairement des alliages d'aluminium utilisés dans l'industrie aéronautique pendant une étape d'approvisionnement ; (ii) on fait fondre ledit scrap dans un four de fusion de façon à obtenir un bain de métal liquide initial pendant une étape de fusion ; (iii) on fait subir au bain de métal liquide initial une purification par cristallisation fractionnée de façon à obtenir une masse solidifiée et un bain de liquide résiduel pendant une étape de ségrégation ; (iv) on récupère la masse solidifiée de façon à obtenir un bloc de refusion pendant une étape de récupération. Un second objet de l'invention est un bloc de refusion obtenu par le procédé selon l'invention caractérisée en ce que sa teneur moyenne en fer est 5 fois inférieure à celle à celle bain de métal liquide initial obtenu à l'issue de l'étape de fusion. Encore un autre objet de l'invention est un procédé de fabrication d'un produit semi-fini dans lequel on fait fondre au moins un bloc de refusion obtenu par le procédé selon l'invention. 20 Description des figures La figure 1 illustre un dispositif de ségrégation pouvant être utilisé dans le cadre de l'invention. 25 La figure 2 illustre l'évolution de la température du métal liquide en fonction de la durée de cristallisation pour les différents essais effectués. La figure 3 illustre l'évolution du taux de purification en fonction de la vitesse de cristallisation programmée. 10 15 30 Description de l'invention a) Définitions Sauf mention contraire, toutes les indications relatives à la composition chimique des alliages sont exprimées en pourcent massique. . La désignation des alliages suit les règles de The Aluminum Association, connues de l'homme du métier. La composition chimique d'alliages d'aluminium normalisés est définie par exemple dans la norme EN 573-3 intitulée Aluminium et alliages d'aluminium. Composition chimique et forme des produits corroyés. Partie 3 :composition chimique . Sauf mention contraire, les définitions de la norme européenne EN 12258-1 intitulée Aluminium et alliages d'aluminium - Termes et définitions -Partie 1 : Termes généraux s'appliquent. Les termes liés au scrap et son recyclage sont décrits dans la norme EN12258-3 intitulée Aluminium et alliages d'aluminium ù Termes et définitions ù Partie 3 :Scrap (matières premières pour recyclage) . Le terme usinage comprend tout procédé d'enlèvement de matière tel que le tournage, le fraisage, le perçage, l'alésage, le taraudage, l'électroérosion, la rectification, le polissage. Dans le cadre de la présente invention, le terme produit semi-fini est utilisé pour désigner un demi-produit destiné à subir des opérations de corroyage tel que, notamment, une plaque de laminage, une billette de filage, un bloc de forge. Le terme bloc de refusion désigne un demi-produit destiné à être refondu. b) Description détaillée de l'invention Le procédé selon l'invention comprend les étapes de : approvisionnement du scrap, fusion du scrap, purification par ségrégation, récupération de la masse solidifiée, optionnellement purification des éléments péritectiques et fabrication de produits semi-finis. Les différentes étapes du procédé selon l'invention peuvent être mises en oeuvre de façon continue, semi-continue ou discontinue (batch). Il est possible dans certains modes de réalisation de réaliser une partie des étapes de façon continue, telle que par exemple l'étape de fusion et une autre partie des étapes d'autres de façon discontinue, telle que par exemple l'étape de ségrégation. D'une manière avantageuse dans le mode 5 de réalisation semi-continu ou discontinu les différentes étapes citées dans le paragraphe précédent sont réalisées successivement. 1/ Approvisionnement du scrap Le scrap susceptible d'être recyclé par le procédé selon la présente l'invention peut se présenter sous différentes formes. Si le scrap est sous forme massive il est généralement destiné à une fusion directe. En général, le scrap est sous forme divisée, tel que les copeaux, tournures, chutes ou rognures est recouvert de lubrifiants qui peuvent être des émulsions ou des huiles entières et qui sont généralisés ici par le terme huile . La quantité d'huile présente sur le scrap varie en fonction de l'étape de fabrication au cours de laquelle il est généré et de la technologie utilisée pour l'enlèvement du métal. Ainsi la quantité d'huile présente sur le scrap obtenu lors de l'opération de scalpage des plaques de laminage est généralement faible. En revanche, la quantité d'huile présente sur le scrap provenant d'opérations d'usinage est beaucoup plus élevée. Quelle que soit la quantité d'huile présente sur le scrap, la présente invention pourra être utilisée. Une étape préliminaire de déshuilage peut éventuellement s'avérer nécessaire ou au moins utile. Elle peut être effectuée par toutes les méthodes classiques de nettoyage chimique et/ou thermique. Dans le cas d'un dégraissage chimique a l'aide d'un produit aqueux, une étape de séchage est nécessaire. Une méthode avantageuse de dégraissage consiste à utiliser un four cylindrique tournant avec brûleur (type IDEX ), l'atmosphère de ce type de four contient peu d'oxygène, typiquement moins de 1%, pour éviter que les huiles ne s'enflamment. La gestion de la teneur en oxygène est réalisée dans ce type de four à l'aide d'une sonde de mesure et d'une boucle de régulation. Le scrap compacté peut nécessiter une étape de broyage. Le scrap qui est utilisé dans le cadre de la présente invention contient majoritairement des alliages d'aluminium utilisés dans l'industrie aéronautique, c'est dire qu'il comporte au moins 50% préférentiellement au moins 70% et encore plus préférentiellement au moins 90%. d'alliages d'aluminium utilisés dans l'industrie aéronautique. Il est préférable que le scrap qui est utilisé dans le cadre de la présente invention soit trié de façon à comporter majoritairement soit des alliages de la série 7XXX soit des alliages de la série 2XXX, c'est à dire que le scrap comporte au moins 50% préférentiellement au moins 70% et encore plus préférentiellement au moins 90% des alliages de la série choisie. De façon avantageuse ces alliages sont convenablement triés, c'est à dire que le scrap provenant d'une série différente de celle du scrap à recycler est de préférence limité à 5% et de manière encore plus avantageuse à 1%. Les alliages de la série 7XXX qui conviennent sont notamment les alliages 7010, 7040, 7050, 7150, 7250, 7055, 7056, 7068, 7049, 7140, 7149, 7249, 7349, 7449, 7075, 7175 et 7475. Pour les alliages de la série 2XXX, il est avantageux de séparer les alliages contenant du lithium et/ou de l'argent des alliages n'en contenant pas au-delà du niveau d'impureté, typiquement 0,05% en poids. Les alliages de la série 2XXX ne contenant pas de lithium et/ou d'argent qui conviennent sont notamment les alliages 2014, 2022, 2023, 2024, 2026, 2027, 2056, 2224, 2324 et 2524. Les alliages de la série 2XXX contenant du lithium et/ou de l'argent qui conviennent sont notamment les alliages 2050, 2090, 2091, 2094, 2095, 2097, 2098, 2099, 2139, 2195, 2196, 2197, 2199, 2297 et 2397, tels que définis par l'Aluminum Association. L'avantage d'utiliser des déchets triés est de faciliter l'utilisation des blocs de refusion obtenus par le procédé selon l'invention dans des alliages de la même série. Le procédé selon l'invention est également avantageux pour le recyclage de scrap contenant du scandium. Il est préférable que le scrap qui est utilisé dans le cadre de la présente invention ne soit pas pollué en Fe et en Si par des déchets n'étant pas en alliage d'aluminium. Le procédé selon l'invention peut comprendre une étape destinée à réduire la quantité de déchets ferreux. La séparation des métaux ferreux peut être effectuée par tri magnétique et / ou tri par courant de Foucault ; cette dernière méthode convenant particulièrement pour la séparation des déchets magnétiques (métaux blancs, inox, ...) et amagnétiques (métaux rouges , cuivre, laiton,...). Ainsi on peut limiter la teneur en Fe du scrap provenant de pièces en alliages ferreux. On peut encore améliorer le tri du scrap à l'aide d'un dispositif basé sur les différences de taille de particule, de masse volumique et/ou de conductivité électrique tel que décrit dans US 5,060,871. En résumé, l'étape d'approvisionnement inclut, le cas échéant en fonction de la définition initiale du scrap, les opérations de - sélection de la série (généralement 2XXX ou 7XXX) des alliages qui composent le scrap et tri approprié, séparation d'éventuelles impuretés métalliques ou non métalliques, optionnellement déshuilage. Ces opérations peuvent éventuellement être remplacées par l'approvisionnement d'un scrap de caractéristiques bien définies. 2/ Fusion du scrap La fusion du scrap est effectuée dans un four de fusion et permet d'obtenir un bain de métal liquide initial. Dans une réalisation avantageuse de l'invention, le four de fusion utilisé est un four à brassage électromagnétique (four à induction), ce type de four permet en effet de limiter la combustion du scrap. Dans le cas de la fusion d'alliages de la série 2xXX contenant du lithium et/ou de l'argent, il est avantageux de créer sur le lit de métal liquide un matelas flottant de scrap permettant de protéger le lit de métal liquide de l'oxydation pendant tout ou partie de l'étape de fusion. 3/ Purification par ségrégation Les principaux procédés connus de purification de l'aluminium sont le procédé de purification par électrolyse (dit procédé 3 couches ou Gadeau process ) et le procédé de purification par cristallisation fractionnée (dit procédé de ségrégation ). Ces procédés sont utilisés dans l'industrie de l'aluminium pour obtenir du métal de pureté très élevée (ayant typiquement une teneur en aluminium supérieure à 99,9 % en poids et pouvant atteindre 99,999 %) à partir de métal déjà relativement pur (ayant typiquement une teneur en aluminium supérieure à 99,5% en poids). Le procédé de ségrégation permet en particulier de purifier les éléments ayant un coefficient de partage faible. Le coefficient de partage est le rapport à l'équilibre entre la concentration de l'élément dans la phase solide et sa concentration dans la phase liquide. L'utilisation de ce type de procédés pour le recyclage du scrap chargé en impuretés nécessite la résolution de nombreux problèmes techniques et économiques car ces procédés ont été optimisés pour la fabrication de produits à très haute valeur ajoutée dont les contraintes n'ont rien à voir avec celles du recyclage du scrap. Ainsi le ratio entre le coût des opérations et la valeur des produits est beaucoup plus faible dans le cas de la fabrication de métal haute pureté que dans le cas de recyclage de scrap. Par ailleurs, il existe plusieurs différences physico-chimiques entre l'aluminium pur et les alliages d'aluminium chargés qui ont des conséquences importantes dans le cadre de l'utilisation d'un procédé de ségrégation. D'abord, l'intervalle de solidification, c'est à dire l'écart de température entre le liquidus et le solidus, des alliages chargés est beaucoup plus important que celui du métal pur. Ensuite, la température du métal liquide évolue beaucoup plus avec le degré de purification dans le cas d'un alliage chargé que dans le cas de métal pur. Par ailleurs, dans le cas d'un alliage chargé, le liquide résiduel qui s'enrichit en impuretés au cours de la purification peut atteindre la composition eutectique à laquelle une précipitation de particules intermétalliques se produit. Ces particules intermétalliques risquent de se mélanger avec les cristaux purifiés et de dégrader ainsi fortement la purification. Enfin, le nombre d'éléments interagissant dans un alliage chargé rend les prévisions théoriques sur la purification très difficiles voir impossibles. Ainsi, le coefficient de partage qui est connu de façon assez précise pour les mélanges binaires, est inconnu dans le cas d'un alliage chargé tel qu'un alliage 2XXX ou 7XXX. La transposition de procédés développés pour le métal pur à la purification de scrap d'alliages chargés en impuretés n'est donc pas évidente car de nombreux paramètres physiques sont très différents et les conséquences au niveau par exemple du contrôle thermique du procédé sont importantes. Dans le cadre de l'invention, une purification par cristallisation fractionnée pendant une étape dite de ségrégation est réalisée de façon à obtenir une masse solidifiée et un bain de liquide résiduel. On peut utiliser des procédés de cristallisation fractionnée dans lesquels le métal est solidifié sur un rotor refroidi. La demande de brevet JP 11-100620 et le brevet US 6,398,845 décrivent par exemple ce type de procédé. On peut également utiliser des procédés de cristallisation fractionnée dans lesquels on utilise un four dont la sole est refroidie tel que décrit par exemple dans la demande de brevet JP 58-104132 . D'une manière avantageuse, il est préférable d'utiliser des procédés de cristallisation fractionnée dans lesquels il existe une refusion partielle des cristaux formés ce qui tend à améliorer la purification. On peut par exemple utiliser un procédé tel que décrit dans les brevets US 4,221,590 et US 4,294,612 dans lesquels une refusion partielle des cristaux formés est obtenue par chauffage de la sole du four. Le brevet FR 2 788 283 (Aluminium Pechiney) décrit également un procédé comprenant une refusion partielle permettant d'obtenir du métal raffiné et ultra raffiné en tassant périodiquement et de façon contrôlée les cristaux formés par cristallisation fractionnée. Ce brevet décrit également un dispositif permettant de mettre en oeuvre ledit procédé. Dans un mode de réalisation avantageux de l'invention la masse solidifiée subit au moins une refusion partielle au cours de l'étape de ségrégation pour augmenter le coefficient de purification. De façon avantageuse la cristallisation fractionnée est réalisée à l'aide d'un dispositif permettant d'effectuer la cristallisation a une vitesse prédéterminée, la vitesse de cristallisation étant la quantité de cristaux formée par unité de temps. La figure 1 illustre un dispositif pouvant être utilisé de façon avantageuse pour l'étape de ségrégation. Le dispositif comprend un creuset réfractaire (4), un four (6) muni d'au moins un moyen de chauffage (5), au moins un moyen de tassage (1), comprenant un embout de tassage (12), une tige solidaire de cet embout (11) et des moyens pour déplacer verticalement l'ensemble tige-embout (13). Le scrap fondu (2) est contenu dans le creuset réfractaire (4) et la cristallisation permettant d'obtenir une masse solidifiée (3) est obtenue grâce à une baisse de la température du métal liquide. Le dispositif comprend un moyen permettant de mesurer la hauteur de masse solide H et des moyens tels qu'une unité de contrôle (21) et une unité de puissance (22) pour piloter le fonctionnement du ou des moyens de chauffage en fonction de la hauteur de masse solide mesurée H et de la valeur cible H' de façon à obtenir une vitesse de cristallisation prédéterminée. De façon avantageuse, le moyen de tassage (1) permet à la fois de tasser les cristaux formés et de mesurer la hauteur H de masse solide. Avantageusement, on procède à des immersions et des émersions alternées du moyen de tassage, la durée entre deux émersions successives étant comprise entre 20 secondes et 10 minutes. De façon avantageuse, dans le procédé selon l'invention la vitesse de cristallisation est comprise entre environ 4 % et environ 6% du poids initialement chargé, par heure. Ainsi, dans le procédé selon l'invention la vitesse de cristallisation est de façon préférée comprise entre 3,8 % et 6,2% et de façon encore plus préférée comprise entre 4% et 6% du poids initialement chargé, par heure. Dans un mode de réalisation avantageux dans lequel le poids initialement chargé est typiquement environ de 2300 kg, la vitesse de cristallisation est comprise préférentiellement entre environ 90 kg/h (kilogramme par heure) et environ 140 kg/h et de manière préférée entre environ 100 kg/h et environ 130 kg/h. Si la vitesse de cristallisation est trop élevée, la purification est faible et on obtient une masse solide ayant une composition voisine de celle du scrap fondu. Dans ce cas, la refusion partielle des cristaux formés au cours de l'opération, qui est en effet un facteur très favorable pour la purification, est trop limitée. Si la vitesse de cristallisation est trop faible, des particules intermétalliques peuvent s'incorporer à la masse solidifiée et dégrader sa pureté. Par ailleurs, si la vitesse de cristallisation est trop faible, l'opération risque de perdre sont intérêt économique. On appelle rendement de l'étape de ségrégation le rapport entre la masse du bloc re refusion obtenu et la masse initiale de scrap fondu, ce rendement peut être exprimé en pourcentage. Si le rendement est trop faible, l'étape de ségrégation ne présente pas d'intérêt économique. Si le rendement est trop élevé, le liquide résiduel en fin d'étape est très chargé en éléments d'alliage ce qui peut provoquer la formation de particules intermétalliques néfastes à la pureté de la masse solidifiée et aussi rendre ce liquide résiduel impur difficile à valoriser économiquement. D'une façon avantageuse, le rendement de l'étape de ségrégation est compris entre environ 50% et environ 90% et de manière préférée entre environ 60% et environ 80%. Dans un autre mode de réalisation de l'invention, la cristallisation fractionnée est réalisée à l'aide d'un dispositif comprenant un creuset réfractaire (4), un four (6) muni d'au moins un moyen de chauffage (5), au moins un moyen de tassage (1), comprenant un embout de tassage (12), une tige solidaire de cet embout (11) et des moyens pour déplacer verticalement l'ensemble tige-embout (13), un moyen de mesure permettant la mesure en continu de la température du métal liquide et une boucle de régulation permettant le pilotage des moyens de chauffage en fonction de la température du métal liquide. Dans ce mode de réalisation, on impose une courbe de diminution prédéterminée de la température du métal liquide. De façon avantageuse, la diminution de la température du métal liquide est comprise entre 1 et 5 C/h et de manière préférée entre 2 et 4 C/h. Dans une réalisation avantageuse de l'invention, l'étape de ségrégation est stoppée en fonction de la température du métal liquide. Avantageusement, l'étape de ségrégation est arrêtée quand la température du métal liquide atteint 570 C et de manière préférée quand elle atteint 580 C.30 4/ Récupération de la masse solidifiée Après l'étape de ségrégation, on sépare le liquide résiduel de la masse solidifiée. D'une façon avantageuse, cette séparation est effectuée par égouttage, en basculant le creuset réfractaire dans lequel a été effectuée l'étape de ségrégation. L'angle de basculement est choisi de façon à égoutter rapidement le liquide sans toute fois courir le risque d'une chute de la masse solidifiée. Dans un autre mode de réalisation de l'invention, le liquide résiduel est aspiré à l'aide d'un moyen approprié. La masse solidifiée est récupérée à l'aide d'un moyen approprié. Dans le cas où la masse solidifiée est située dans un creuset réfractaire, on peut de façon avantageuse percer la surface de la masse solidifiée de façon à introduire un moyen de levage permettant d'extraire la masse solidifiée du creuset réfractaire. La masse solidifiée obtenue peut être utilisée comme bloc de refusion soit en l'état, soit usinée en surface et/ou sciée. La teneur en fer de la masse solidifiée est de préférence 5 fois inférieure, et de manière préférée 10 fois inférieure à la teneur en fer du bain de métal liquide initial obtenu à l'issue de l'étape de fusion. 5/ Purification optionnelle des éléments péritectiques Il peut être avantageux de réaliser une étape supplémentaire consistant à purifier les éléments péritectiques, c'est à dire des éléments dont le coefficient de partage est supérieur à 1, et en particulier le chrome et le zirconium. D'une manière avantageuse, cette étape est réalisée par précipitation d'au moins un élément péritectique à l'aide d'un agent précipitant sélectif comprenant du bore et séparation des produits de précipitation formés. Cette étape est de façon avantageuse positionnée entre les étapes de fusion et de ségrégation pour les avantages techniques suivants : . les procédés de ségrégation ne permettent pas la purification des éléments péritectiques, au contraire, car ceux-ci, par définition, sont présents dans les premierscristaux formés. Il est donc avantageux de les purifier avant l'étape de ségrégation qui au contraire conduirait à un certain enrichissement de ces éléments. . le procédé de ségrégation selon l'invention permet d'obtenir directement du métal solidifié et une seconde étape de fusion serait nécessaire à la réalisation de l'étape de purification des éléments péritectiques si celle-ci était positionnée après la ségrégation. Dans le cas ou le tri des déchets a permis d'éviter le mélange entre des alliages contenant différents éléments péritectiques, cette étape peut ne pas être nécessaire. 6/ Fabrication de produits semi-finis. Les blocs de refusion obtenus par le procédé selon l'invention sont utilisables pour la fabrication de produits semi-finis destinés à l'industrie aéronautique. Dans un mode de réalisation de l'invention, on fait fondre au moins un bloc de refusion selon l'invention avec éventuellement d'autres types de lingots d'aluminium, on élabore un alliage destiné à l'industrie aéronautique, typiquement un alliage de la série 7XXX ou de la série 2XXX, on coule cet alliage sous la forme d'un produit semi-fini. Exemple Dans les différents essais réalisés, on réalise les étapes suivantes : collecte de scrap en alliage 7075 fusion d'une quantité de scrap suffisante pour alimenter un dispositif de ségrégation cristallisation fractionnée avec une vitesse de formation des cristaux prédéterminée égouttage du liquide impur résiduel Les essais ont été réalisés dans des fours destinés à la cristallisation fractionnée similaires à ceux décrits dans le brevet FR2788283, munis d'un dispositif permettant de contrôler la vitesse de cristallisation. La figure 1 illustre le dispositif utilisé pour les essais. Le moyen de tassage permet de mesurer la hauteur H de cristaux formés. Une boucle de régulation agissant sur la puissance de chauffe permet de programmer la vitesse de cristallisation à une valeur prédéterminée. Les essais réalisés sont décrits dans le tableau 1.30 Tableau 1 : paramètres des essais réalisés. Essai Diamètre Hauteur Poids visé Durée de Vitesse de Fraction Vitesse de creuset creuset du bloom cristallisation cristallisation solidifiée cristallisation (mm) (mm) (kg) (h) programmée programmée programmée (kg/h) (%) (%/h) 1 800 2050 1550 20 78 74% 3,7 2 800 2050 1550 20 78 74% 3,7 3 800 2050 1350 12 113 64% 5,4 4 800 2050 1350 11 123 64% 5,8 860 2050 1700 12 142 74% 6,2 6 860 2050 1800 12 150 78% 6,5 5 Une analyse du métal de départ est réalisée après fusion complète. Pour l'essai n 3, cette analyse n'a pas été effectuée, les lots de scrap étant les mêmes pour tous les essais, la composition initiale est très probablement du même ordre de grandeur pour l'essai n 3 que pour les autres essais. Des difficultés techniques ont été rencontrées pour l'analyse de silicium, les résultats sont donnés pour indication mais la précision obtenue est médiocre. La température du métal liquide a été mesurée toutes les deux heures à l'aide d'un thermocouple. La figure 2 montre l'évolution de la température avec la durée de cristallisation. Le métal liquide résiduel a été analysé en fin d'opération. Le métal liquide résiduel a été vidangé en fin d'essai par basculement du creuset. Cette opération finale n'a pas pu être réalisée pour l'essai 4. Le métal solidifié a enfin été extrait du creuset et pesé. La détermination du bilan matière permettant de donner avec précision le coefficient de purification obtenu pour chaque opération s'avère difficile en raison des imprécisions sur les poids et sur les analyses. Un indicateur X; de la purification est calculé pour chaque élément i de la façon suivante : xt[il = * [i]f fs où [i]oest la concentration initiale de l'élément i dans le métal liquide [i]f est la concentration finale de l'élément i dans le métal liquide fs est la fraction solidifiée programmée. Le tableau 2 donne les résultats obtenus pour les différents essais. Tableau 2. Résultats obtenus (nd : non déterminé) Essai Poids [Fe]o [Fe]fX Fe [Si]o [Sil'X Si [Cu]o [Cu]fX Cu [Zn]o [Zn]t' X zn [Mg]o [Mg]rX Mg [Cr]o [Cr]f X Cr mesuré 1 1550 0,14 0,46 4,4 0,100,37 5,0 1,6 4,5 3,8 5,9 11,5 2,6 2,6 4,8 2,5 nd nd nd 2 1500 0,16 0,55 4,6 0,12 0,37 4,1 1,4 4,3 4,0 5,7. 11,5 2,7 2,5 _4,9 2,6_ nd nd nd 3 1400 nd 0,54 nd nd 0,41 nd nd 4,1 nd nd 10,8 nd nd 4,3 nd nd nd nd _ 4 nd 0,15 0,60 6,2 nd 0,44 nd 1,7 4,8 4,3 6,2. 11,7 2,9 2,7 4,5 2,5 0,18 0,06 0,5 _ 1700 0,09 0,26 3,9 0,06 0,37 8,3 2,0 4,56 3,1 6,0 10,5 2,4 1,8 4,9 3,7 0,10 0,02 0, 3 6 1900 0,14 0,38 3,5 0,090,24 3,4 1,7 3,86 2,9 6,2 10,4 2,1 2,5 4,2 2,2 0,18 0,09 0,6 5 Les poids de métal solidifié obtenus sont en accord satisfaisant avec les poids visés. La figure 3 illustre les résultats obtenus. Les meilleurs résultats en terme de purification du fer sont obtenus pour les essais 3 et 4. On ne note par ailleurs pas d'augmentation importante de la purification des éléments Cu, Mg et Zn pour ces essais qui représentent donc un compromis particulièrement favorable. La plus faible performance obtenue pour les essais 1 et 2 pourrait être liée avec la précipitation de cristaux intermétalliques de type A13Fe. La température atteinte par le métal liquide à la fin de ces essais (voir figure 2) est en effet proche de la température estimée à l'aide de modèles pour le début de la précipitation). La plus faible performance obtenue pour les essais 5 et 6 pourrait être liée avec l'absence dans ce cas de refusion partielle de la masse solidifiée en cours d'opération. En effet la refusion partielle de la masse solidifiée en cours d'opération conduit à une purification supplémentaire. Dans certains cas, les performances obtenues avec les conditions des essais 1, 2, 5 ou 6 peuvent s'avérer suffisantes, notamment pour des mélanges de scrap peu enrichis en fer et silicium qui ne nécessitent pas une purification poussée. Revendications 1. Procédé de fabrication d'un bloc de refusion à base d'aluminium destiné à l'élaboration d'alliage d'aluminium pour l'industrie aéronautique dans lequel (i) on approvisionne du scrap contenant majoritairement des alliages d'aluminium utilisés dans l'industrie aéronautique pendant une étape d'approvisionnement ; (ii) on fait fondre ledit scrap dans un four de fusion de façon à obtenir un bain de métal liquide initial pendant une étape de fusion ; (iii) on fait subir au bain de métal liquide initial une purification par cristallisation fractionnée de façon à obtenir une masse solidifiée et un bain de liquide résiduel pendant une étape de ségrégation ; (iv) on récupère la masse solidifiée de façon à obtenir un bloc de refusion pendant une étape de récupération. 2. Procédé selon la revendication 1 dans lequel ledit scrap comporte majoritairement des alliages de la série 7XXX ou de la série 2XXX. 3. Procédé selon la revendication 2 dans lequel ledit scrap comprend des alliages 7XXX compris dans le groupe constitué de 7010, 7040, 7050, 7150, 7250, 7055, 7056, 7068, 7049, 7140, 7149, 7249, 7349, 7449, 7075, 7175 et 7475. 4. Procédé selon une quelconque des revendications 1 à 3 dans lequel l'étape d'approvisionnement inclut une opération de tri magnétique et/ou de tri par courant de Foucault. 5. Procédé selon une quelconque des revendications 1 à 4 dans lequel l'étape d'approvisionnement inclut une opération de déshuilage. 6. Procédé selon une quelconque des revendications 1 à 5 dans lequel on crée un matelas flottant de scrap sur le lit de métal liquide pendant tout ou partie de l'étape de fusion. 16 7. Procédé selon une quelconque des revendications 1 à 6 dans lequel on réalise une étape supplémentaire de purification des éléments péritectiques. 8. Procédé selon la revendication 7 dans lequel l'étape de purification des éléments péritectique est réalisée entre les étapes de fusion et de ségrégation. 9. Procédé selon une quelconque des revendications 1 à 8 dans lequel ladite masse solidifiée subit au moins une refusion partielle au cours de l'étape de ségrégation. 10. Procédé selon une quelconque des revendications 1 à 9 dans lequel ladite cristallisation fractionnée est réalisée à l'aide d'un dispositif permettant d'effectuer la cristallisation à une vitesse prédéterminée. 11. Procédé selon une quelconque des revendications 1 à 10 dans lequel la vitesse de cristallisation est comprise entre environ 4 % et environ 6% du poids de scrap initialement chargé, par heure. 12. Procédé selon une quelconque des revendications 1 à 11 dans lequel la vitesse de cristallisation est comprise entre environ 90 kg/h et environ 140 kg/h et de préférence entre environ 100 et environ 130 kg/h. 13. Procédé selon une quelconque des revendications 10 à 12 dans lequel l'étape de ségrégation est réalisée à l'aide d'un dispositif comprenant un creuset réfractaire (4), un four (6) muni d'au moins un moyen de chauffage (5), au moins un moyen de tassage (1), comprenant un embout de tassage (12), une tige solidaire de cet embout (11) et des moyens pour déplacer verticalement l'ensemble tige-embout (13), ledit dispositif comprenant également un moyen permettant de mesurer la hauteur de masse solide H et des moyens pour piloter le fonctionnement du ou des moyens de chauffage en fonction de H et de la valeur cible H'. 14. Procédé selon la revendication 13 dans lequel le moyen de tassage (1) est alternativement immergé et émergé. 15. Procédé selon une quelconque des revendications 1 à 14 dans lequel le rapport entre la masse du bloc re refusion obtenu et la masse initiale de scrap fondu est compris entre environ 50% et environ 90% et de manière préférée entre environ 60% et environ 80%. 16. Procédé selon une quelconque des revendications 1 à 9 dans lequel l'étape de ségrégation est réalisée à l'aide d'un dispositif comprenant un creuset réfractaire (4), un four (6) muni d'au moins un moyen de chauffage (5), au moins un moyen de tassage (1), comprenant un embout de tassage (12), une tige solidaire de cet embout (11) et des moyens pour déplacer verticalement l'ensemble tige-embout (13), un moyen de mesure permettant la mesure en continu de la température du métal liquide et une boucle de régulation permettant le pilotage des moyens de chauffage en fonction de la température du métal liquide et dans lequel on impose une vitesse de diminution prédéterminée de la température du métal liquide. 17. Procédé selon la revendication 16 dans lequel ladite vitesse de diminution prédéterminée de la température du métal liquide est comprise entre 1 et 5 C/h et de préférence entre 2 et 4 C/h. 18. Procédé selon une quelconque des revendications 1 à 17 dans lequel l'étape de ségrégation est stoppée quand la température du métal liquide atteint 570 C et de manière préférée quand elle atteint 580 C. 19. Procédé selon une quelconque des revendications 1 à 18 dans lequel un égouttage 25 est effectué pendant l'étape de récupération. 20. Procédé de fabrication d'un produit semi-fini dans lequel on fait fondre au moins un bloc de refusion obtenu par le procédé selon une quelconque des revendications 1 à 19, on élabore un alliage destiné à l'industrie aéronautique, typiquement un 30 alliage de la série 7XXX ou de la série 2)00C, on coule cet alliage sous la forme d'un produit semi-fini. 21. Bloc de refusion obtenu par le procédé selon une quelconque des revendications 1 à 19 caractérisé en ce que sa teneur moyenne en fer est 5 fois inférieure à celle bain de métal liquide initial obtenu à l'issue de l'étape de fusion.5